СПОСОБ ПРОИЗВОДСТВА ДЕТАЛИ ИЗ АМОРФНОГО МЕТАЛЛА

1. Способ производства компонента (1), изготовленного из первого материала, при этом указанный первый материал является металлическим материалом, который способен стать по меньшей мере частично аморфным, включающий следующие стадии:
a) обеспечения литейной формы (10), изготовленной из второго материала, при этом указанная литейная форма содержит полость (12), образующую негативное отображение указанного компонента;
b) обеспечения первого материала и формования его в полости указанной литейной формы, при этом указанный первый материал подвергается, самое позднее во время указанного формования, обработке, позволяющей ему стать по меньшей мере частично аморфным;
c) отделения таким образом сформированного компонента от литейной формы;
2
0,5
отличающийся тем, что второй материал, образующий литейную форму, имеет тепловую инерцию от 250 до 2500 ДжK/м/с, и тем, что стадия обработки, позволяющая указанному первому материалу стать по меньшей мере частично аморфным, включает стадию охлаждения, которое выполняется только вследствие тепловой инерции литейной формы и только на границе раздела литейная форма/газ.
2. Способ производства по п. 1, отличающийся тем, что стадия c) состоит из растворения указанной литейной формы.
3. Способ производства по п. 1 или 2, отличающийся тем, что указанный первый материал подвергается воздействию повышения температуры до температуры выше его температуры плавления, делая возможной локальную утрату им всякой кристаллической структуры, при этом за указанным повышением следует охлаждение до температуры ниже его температуры стеклования, что позволяет указанному первому материалу стать по меньшей мере частично аморфным, при этом первый материал имеет критическую скорость охлаждения ниже 15 K/с.
4. Способ производства по п. 3, отличающийся тем, что первый материал имеет критическую скорость охлаждения, меньшую или равную 10K/с.
5. Способ производства по любому из пп. 1 - 4, отличающийся тем, что стадия b) формования выполняется одновременно с обработкой, делающей указанный первый материал по меньшей мере частично аморфным, осуществляемой посредством подвергания его воздействию температуры, превышающей его температуру плавления, за которым следует охлаждение до температуры ниже его температуры стеклования, что позволяет ему стать по меньшей мере частично аморфным, в ходе операции литья.
6. Способ производства по п. 5, отличающийся тем, что формование выполняется посредством литья под давлением.
7. Способ производства по п. 5, отличающийся тем, что формование выполняется посредством центробежного литья.
2
0,5
8. Способ производства по любому из пунктов 1-7, отличающийся тем, что второй материал представляет собой циркон, имеющий тепловую инерцию 2300 Дж/K/м/с.
2
0,5
9. Способ производства по любому из пп. 1 - 8, отличающийся тем, что второй материал представляет собой штукатурку, состоящую преимущественно из гипса и/или диоксида кремния, имеющую тепловую инерцию от 250 до 1000 ДжK/м/с.
10. Компонент (1), изготовленный из первого материала, который является металлическим материалом, способным стать по меньшей мере частично аморфным, отличающийся тем, что он изготовлен способом по любому из пунктов 1-9.
11. Деталь часов, содержащая компонент по п. 10, отличающаяся тем, что указанный компонент (1) выбран из группы, содержащей корпусное кольцо, безель, звено браслета, колесо (3), стрелку, коронную шестерню, анкеры (5) или баланс (7) спускового механизма (9), клетку турбийона.
12. Деталь ювелирного изделия, содержащая компонент по п. 10, отличающаяся тем, что указанный компонент (1) выбран из группы, содержащей кольцо, запонку, сережку или кулон.